(57)【要約】  ｅベイピング装置部分の表面を腐食から保護する方法が提供されており、方法は、表面を腐食から防ぐように構成されたコーティング混合物を調製すること（Ｓ１０）を含む。方法はまた、コーティング混合物に基づいて表面を保護コーティングでコーティングすることを含む。コーティングは、電着（Ｓ１００）、浸漬（Ｓ２００）、吹き付け（Ｓ３００）、および蒸着（Ｓ４００）のうちの一つを介して実施される。コーティング混合物は、シランおよび樹脂のうちの少なくとも一つを含む。【選択図】図５Ａ
2020524091.tif 000002
【特許請求の範囲】
【請求項１】
ｅベイピング装置部分の表面を腐食から保護する方法であって、前記方法が、
前記表面を腐食から保護するように構成されたコーティング混合物を調製することと、
前記コーティング混合物に基づいて前記表面を保護コーティングでコーティングすることと、を含み、
前記コーティングが、電着、浸漬、吹き付け、および蒸着のうちの一つを介して実施され、
前記コーティング混合物がシランおよび樹脂のうちの少なくとも一つを含む、方法。
【請求項２】
前記コーティング混合物を前記調製することが、
第一のポリマーを溶解することによって第一の混合物を調製することと、
第二のポリマーを溶解することによって第二の混合物を調製することと、
シランを溶解することによって第三の混合物を調製することと、を含む、請求項１に記載の方法。
【請求項３】
前記第一の混合物を前記調製することが、
約１重量パーセント〜約５重量パーセントの濃度でポリマーを水中に溶解することと、
酢酸を添加して、前記第一の混合物のｐＨを６以下に調節することと、
前記第一の混合物を摂氏約５０度〜摂氏約７０度に加熱することと、を含む、請求項２に記載の方法。
【請求項４】
約１０部のポリマー対１部のフィラーの重量比でフィラーを添加することをさらに含む、請求項３に記載の方法。
【請求項５】
前記フィラーを前記添加することが、約１００部のポリマー対１部のフィラーの重量比で前記フィラーを添加することを含む、請求項４に記載の方法。
【請求項６】
前記ポリマーがキトサンを含む、請求項３、４または５に記載の方法。
【請求項７】
前記ｐＨが約４〜約５の範囲内である、請求項３、４または５に記載の方法。
【請求項８】
前記第二の混合物を前記調製することが、
陽イオン性ポリマーを、約３０パーセント〜約４０パーセントの粒子状分散液を含む粒子分散液中に溶解することを含む、請求項２〜７のいずれかに記載の方法。
【請求項９】
前記粒子分散液が、固体ポリマー粒子、グラフェン酸化物粒子およびコロイダルシリカ粒子のうちの少なくとも一つを含む、請求項８に記載の方法。
【請求項１０】
約１０部のポリマー対１部のフィラーの重量比でフィラーを添加することをさらに含む、請求項８または９に記載の方法。
【請求項１１】
前記フィラーを前記添加することが、約１００部のポリマー対１部のフィラーの重量比で前記フィラーを添加することを含む、請求項１０に記載の方法。
【請求項１２】
第三の混合物を調製することが、
溶媒をシランの約５重量パーセント〜約２０重量パーセントでシランと混合することと、
酢酸を添加してｐＨを調節し、加水分解シランを安定化させることと、
前記第三の混合物を、室温で約１０分〜約１時間攪拌して混合することと、含む、請求項２〜１１のいずれかに記載の方法。
【請求項１３】
前記溶媒が水およびメタノールのうちの一つを含む、請求項１２に記載の方法。
【請求項１４】
前記シランがＴＥＯＳおよびＢＴＳＥのうちの少なくとも一つを含む、請求項１２または１３に記載の方法。
【請求項１５】
前記コーティング混合物を前記調製することが、
前記第一の混合物と前記第三の混合物を約６対１の比で組み合わせることを含む、請求項２〜１４のいずれかに記載の方法。
【請求項１６】
前記コーティング混合物を前記調製することが、
前記第二の混合物と前記第三の混合物を約６対１の比で組み合わせることを含む、請求項２〜１５のいずれかに記載の方法。
【請求項１７】
前記コーティングが電着を介して実施される場合に、前記表面を前記コーティングすることが、
電着容器に前記コーティング混合物を充填することであって、前記電着容器が陽極および陰極を含む、充填することと、
前記陰極を前記ｅベイピング装置部分と接続することと、
前記ｅベイピング装置部分の表面上に前記コーティングフィルムを堆積させることと、を含む、請求項１〜１６のいずれかに記載の方法。
【請求項１８】
前記コーティングフィルムを前記堆積させることが、
前記陽極と前記陰極との間に約１ボルト〜約５０ボルトの電着電圧を印加することを含む、請求項１７に記載の方法。
【請求項１９】
前記コーティングフィルムを前記堆積させることが、
前記陽極と前記陰極との間に約３アンペア未満の電着電流を印加することを含む、請求項１７または１８に記載の方法。
【請求項２０】
前記電着電流が約５ミリアンペア〜約２００ミリアンペアである、請求項１９に記載の方法。
【請求項２１】
前記ｅベイピング装置部分を前記電着浴から取り出すことと、
前記ｅベイピング装置部分を洗浄することと、
前記ｅベイピング装置部分を乾燥させることと、を含む、請求項１７〜２０のいずれかに記載の方法。
【請求項２２】
前記ｅベイピング装置部分を前記乾燥させることが、摂氏約５０度〜摂氏約２００度の温度で約１分〜約３０分の時間にわたって実施される、請求項２１に記載の方法。
【請求項２３】
前記コーティングの厚さが、１マイクロメートル未満〜数十マイクロメートルである、請求項１〜２２のいずれかに記載の方法。
【請求項２４】
前記コーティングが浸漬を介して実施される場合に、前記表面を前記コーティングすることが、
浸漬浴に前記コーティング混合物を充填することと、
前記ｅベイピング装置部分を前記浸漬浴内に浸漬することと、
前記ｅベイピング装置部分を前記浸漬浴から取り出すことと、
前記ｅベイピング装置部分を洗浄することと、を含む、請求項１〜１６のいずれかに記載の方法。
【請求項２５】
前記コーティングが吹き付けを介して実施される場合に、前記表面をコーティングすることが、
吹き付け装置に前記コーティング混合物を充填することと、
前記ｅベイピング装置部分に前記コーティング混合物を吹き付けることと、
前記ｅベイピング装置部分を洗浄することと、を含む、請求項１〜１６のいずれかに記載の方法。
【請求項２６】
前記コーティングが蒸着を介して実施される場合に、前記表面を前記コーティングすることが、
前記ｅベイピング装置部分の前記表面を洗浄することと、
前記ｅベイピング装置部分の前記表面上に中間接着層を堆積させることと、
前記ｅベイピング装置部分の前記表面上にコーティングを堆積する蒸着を実施することと、を含む、請求項１〜１６のいずれかに記載の方法。
【請求項２７】
前記洗浄することが、
ｅベイピング装置部分を蒸気脱脂洗浄、超音波洗浄、および機械洗浄することのうちの一つと、
前記ｅベイピング装置部分を乾燥させることと、を含む、請求項２６に記載の方法。
【請求項２８】
前記堆積することが、約０．０５体積パーセント〜約５体積パーセントのシラン溶液を含む溶液中に前記ｅベイピング装置部分を浸漬することを含む、請求項２６または２７に記載の方法。
【請求項２９】
前記シラン溶液が、
約５０パーセントの水および約５０パーセントのイソプロパノール混合物、および、
約２パーセント〜約１０パーセントのメタノール系ＢＴＳＥのうちの一つを含む、請求項２８に記載の方法。
【請求項３０】
前記中間接着層が、シラン、カルボン酸および一つ以上のポリマーを含有する無水物基のうちの一つを含む、請求項２６〜２９のいずれかに記載の方法。
【請求項３１】
前記コーティングがパリレンを含む、請求項２６〜３０のいずれかに記載の方法。
【請求項３２】
前記蒸着を実施することが、
摂氏約６００度以上の温度でパリレンを加熱し、パリレン二量体を単量体に熱分解することと、
前記ｅベイピング装置部分の金属部分上に室温で前記パリレン単量体を堆積させることと、を含む、請求項３１に記載の方法。
【請求項３３】
前記パリレンの厚さが約０．０５マイクロメートル〜約２マイクロメートルである、請求項３１または３２に記載の方法。
【請求項３４】
前記蒸着を実施することが、化学蒸着および物理蒸着のうちの一つを実施することを含む、請求項２６〜３３のいずれかに記載の方法。
【請求項３５】
前記中間接着層の厚さが約０．１マイクロメートル〜約５マイクロメートルである、請求項２６〜３４のいずれかに記載の方法。
【発明の詳細な説明】
【技術分野】
【０００１】
例示的な実施形態は、一般的に、ｅベイピング装置用の耐食性貯蔵部、およびｅベイピング装置用の耐食性貯蔵部の製造方法に関する。
【背景技術】
【０００２】
電子ベイピング装置は、ｅベイピング装置使用者がこの装置の一つ以上の出口を通してベイパー（蒸気）を引き出すために、プレベイパー製剤を気化してベイパーにするために使用される。これらの電子ベイピング装置は、ｅベイピング装置と呼ばれる場合がある。ｅベイピング装置は典型的に、電源セクションおよびカートリッジなど、幾つかのｅベイピング要素を含む場合がある。電源セクションは電池などの電源を含み、カートリッジは、プレベイパー製剤を保持することができる貯蔵部とともにヒーターを含み、カートリッジは、ｅベイピング装置の使用者の口に蒸気を運ぶ煙突などの導管を含む。カートリッジ内のヒーターは、芯を介してプレベイパー製剤と接触し、プレベイパー製剤を加熱して蒸気を生成するように構成されている。ヒーターは芯と絡み合っていてもよい。プレベイパー製剤は一般に、ある量のニコチンおよび随意にその他の成分（酸、プロピレングリコール、グリセロールまたは風味剤など）を含む。例えば、プレベイパー製剤は、水、ビーズ、溶媒、活性成分、エタノール、植物抽出物、天然または人工風味、グリセリンおよびプロピレングリコールのうちの少なくとも一つなどのベイパー形成体、ならびにその組み合わせ（ただしこれらに限定されない）を含む、液体製剤、固体製剤、またはゲル製剤のうちの少なくとも一つを含んでもよい。
【０００３】
ｅベイピング装置では、貯蔵部内に含まれる予気化製剤は、ｅベイピング装置の金属部分と相互作用する場合があり、それによって結果的に金属部分の腐食が生じ、これが予気化製剤の安定性の低下につながる可能性がある。
【０００４】
一部の例では、プレベイパー製剤の成分は、カートリッジの固体金属部品または金属イオンと反応しうる。例えば、成人ｅベイピング装置使用者による装置の動作の前に、ｅベイピング装置の芯にプレベイパー製剤が十分に供給されていない場合、カートリッジが空である場合、またはヒーターがｅベイピング装置の動作中にヒーターのコイルが過熱されている場合、のいずれかのｅベイピング装置の使用中、プレベイパー製剤の成分は、例えば銅、黄銅、ステンレス鋼などの鋼または鉄などの、ｅベイピング装置の固体部分の一つ以上の金属と酸素の存在下で反応して、ｅベイピング装置の金属部分の腐食を生じさせる場合がある。具体的には、例えば、銅イオンＣｕ2または鉄イオンＦｅ2+またはＦｅ3+などの金属イオンが、腐食反応の結果としてプレベイパー溶液中に溶解してプレベイパー製剤の成分と反応し、それによってプレベイパー製剤の安定性を低下させうる。さらに、ｅベイピング装置の金属部分は、その金属イオンの溶解に起因する構造的損傷を受ける場合があり、またプレベイパー製剤がある期間にわたってｅベイピング装置から漏れ出る原因となりうる。
【０００５】
ｅベイピング装置の金属部分の実際の腐食プロセスに関して、カートリッジまたは貯蔵部などのｅベイピング装置の一部分を形成する一つ以上の金属の酸化は、酸素勾配がｅベイピング装置の金属部分の表面と予気化製剤との間に現れ、それ故に局所的な陽極／陰極システムが生成されるときに生じる。局所的な陽極／陰極システムは、一つ以上の金属が酸化されて金属カチオンが生成される酸化／反応サイクルを作り出すが、金属カチオンは、予気化製剤中に溶解し、予気化製剤の成分と反応してその安定性を低減する。
【発明の概要】
【０００６】
少なくとも一つの例示的な実施形態は、ｅベイピング装置の金属部分にコーティングを塗布することに関し、コーティングは、予気化製剤との反応を介して金属部分の一つ以上の金属の腐食または酸化を低減または実質的に防止するように構成される。
【０００７】
いくつかの例示的な実施形態は、ｅベイピング装置部分の表面を腐食から保護する方法に関し、該方法は、表面を腐食から保護するように構成されたコーティング混合物を調製すること、およびコーティング混合物に基づいて表面を保護コーティングでコーティングすることを含む。コーティングは、電着、浸漬、吹き付け、および蒸着のうちの一つを介して実施されてもよく、コーティング混合物はシランおよび樹脂のうちの少なくとも一つを含んでもよい。
【０００８】
いくつかの例示的な実施形態は、予気化製剤の成分と金属部分の金属との間の反応によって生じる腐食に起因する損傷から金属部分を保護するために、ヒーターの内側表面、または貯蔵部またはカートリッジの内壁などの、ｅベイピング装置の金属部分の内側表面上に保護コーティングを堆積させる方法に関する。保護コーティング堆積は、例えば、電着または電気吹き付けを介して実施されてもよい。また、保護コーティングは、例えば、銅または銅合金上の、疎水性グラフェン酸化物ポリマー複合体を含みうる。
【０００９】
いくつかの例示的な実施形態では、一般的にプレベイパー製剤と接触するｅベイピング装置の金属部分の表面は、腐食から実質的に保護されるために処理されてもよい。例えば、ｅベイピング装置の金属部分の製造プロセスの間、コーティングは、電着、無電解蒸着または浸漬を介して金属部分の表面上に堆積されてもよい。コーティングは、鋼上の、シランおよび樹脂の混合物、例えばエポキシ樹脂エステル修飾ビス−［トリエトキシシリル］エタンの混合物で形成されてもよく、またはそれを含んでもよい。例示的な実施形態では、疎水性グラフェン酸化物ポリマーを、銅部分の酸化、腐食、または酸化および腐食を低減または実質的に防止するために、金属部分（例えば、ｅベイピング装置の銅部分）上のコーティングとして堆積させてもよい。
【００１０】
例示的な実施形態において、ｅベイピング装置の金属部分上に堆積されたコーティングは、実質的に非多孔性であってもよく、金属部分の表面とプレベイパー製剤との間の接触を妨げるまたは実質的に禁じてもよい。例えば、高分子結合剤と組み合わせられたシランまたはグラフェン酸化物コーティングは、分解することなく、ｅベイピング装置の典型的な使用温度に耐えうる。例えば、堆積されたコーティングは、湿潤、およびそれ故にｅベイピング装置の金属部分の酸化または腐食をさらに減少させるか、または実質的に防ぐよう疎水性であってもよい。
【００１１】
いくつかの例示的な実施形態では、一般的にプレベイパー製剤と接触するｅベイピング装置の金属部品または一部分は、例えば、ｅベイピング装置として組み立てられる前に保護コーティングで電気メッキされてもよい。例えば、金属表面は、適合しており、ｅベイピング装置のヒーターの使用温度に耐えるように構成される、薄い非多孔性の有機コーティングで電気メッキされてもよい。別の方法として、ｅベイピング装置の少なくとも一部の組立後、様々な金属部分を電気メッキしてもよく、またはその上に堆積させたコーティングを有してもよい。
【００１２】
いくつかの例示的な実施形態では、ｅベイピング装置の金属部分上にコーティングを堆積するために、電気吹き付けが使用されてもよい。例えば、薄いまたは超薄のパリレンコーティングを、一般的にプレベイパー製剤と接触するｅベイピング装置の金属部分の表面上に堆積させてもよい。例えば、超薄のパリレンコーティングを、コーティングの温度抵抗を増加させる、ならびにプレベイパー製剤およびＵＶ光の成分などの化学物質の少なくとも一つとの相互作用を減少させるために、吹き付け方法またはタンブラー方法のいずれかを使用して真空下で塗布してもよい。
【００１３】
例示的な実施形態は、その金属部分の改善された耐食性、改善された貯蔵寿命、およびｅベイピング装置の金属部分の一つ以上の表面上の、低減された、または実質的に防止された触媒反応を有する、ｅベイピング装置に関する。
【００１４】
例示的な実施形態の上記およびその他の特徴および利点は、例示的な実施形態を添付の図面を参照しながら詳細に説明することによってさらに明らかとなる。添付の図面は、例示的な実施形態を描写することを意図したものであり、意図された特許請求の範囲を限定するものとして解釈されるべきではない。添付の図面は、明記されていない限り、実寸に比例して描かれているとは考えられない。
【図面の簡単な説明】
【００１５】
【図１】図１は、例示的な実施形態によるｅベイピング装置の側面図である。
【図２】図２は、例示的な実施形態によるｅベイピング装置の長軸方向の断面図である。
【図３】図３は、ｅベイピング装置の別の例示的な実施形態の長軸方向の断面図である。
【図４】図４は、ｅベイピング装置の別の例示的な実施形態の長軸方向の断面図である。
【図５Ａ】図５Ａは、少なくとも一つの例示的な実施形態による、ｅベイピング装置の金属部分の内側表面上に保護コーティングを堆積させる方法を図示するフローチャートである。
【図５Ｂ】図５Ｂは、少なくとも一つの例示的な実施形態による、ｅベイピング装置の金属部分の内側表面上に保護コーティングを堆積させる方法を図示するフローチャートである。
【図５Ｃ】図５Ｃは、少なくとも一つの例示的な実施形態による、ｅベイピング装置の金属部分の内側表面上に保護コーティングを堆積させる方法を図示するフローチャートである。
【図５Ｄ】図５Ｄは、少なくとも一つの例示的な実施形態による、ｅベイピング装置の金属部分の内側表面上に保護コーティングを堆積させる方法を図示するフローチャートである。
【発明を実施するための形態】
【００１６】
幾つかの詳細な例示的な実施形態が本明細書で開示されている。しかしながら、本明細書に開示されている特定の構造面および機能面の詳細は、例示的な実施形態を説明することを目的とした単なる典型にすぎない。しかしながら、例示的な実施形態は、数多くの代替的な形態で具体化されてもよく、本明細書に記載の実施形態のみに限定されるものと解釈されるべきではない。
【００１７】
それに応じて、例示的な実施形態は、様々な修正および代替的形態が可能である一方で、その実施形態は例として図面に示されていて、本明細書で詳細に説明される。しかし当然のことながら、開示された特定の形態に対する例示的な実施形態に限定する意図はなく、反対に、例示的な実施形態は、例示的な実施形態の範囲の中に収まるすべての修正、均等物、代替物を網羅するものである。同様の数字は、図の説明の全体を通して同様の要素を指す。
【００１８】
要素または層が別の要素もしくは層「の上にある」、「に接続される」、「に連結される」、または「を覆う」と言及される時、これはもう一方の要素もしくは層の上に直接あってもよく、それに直接的に接続されてもよく、それに直接的に連結されてもよく、またはそれを直接的に覆ってもよく、あるいは介在する要素もしくは層が存在してもよいことが理解されるべきである。対照的に、要素が別の要素もしくは層「の上に直接ある」、「に直接的に接続される」、または「に直接的に連結される」と言及される時、介在する要素もしくは層は存在しない。同様の数字は、本明細書の全体を通して同様の要素を指す。
【００１９】
「第一の」、「第二の」、「第三の」などという用語は、様々な要素、領域、層、またはセクションを記述するために本明細書で使用されてもよいが、これらの要素、領域、層、またはセクションはこれらの用語によって限定されるべきではないことが理解されるべきである。これらの用語は、一つの要素、領域、層、またはセクションを別の要素、領域、層、またはセクションと区別するためにのみ使用される。従って、下記で考察される第一の要素、領域、層、またはセクションは、例示的な実施形態の教示内容から逸脱することなく、第二の要素、領域、層、またはセクションと呼ぶこともできる。
【００２０】
空間的関係の用語（例えば、「下に」、「下方に」、「下部」、「上方に」、「上部」、およびこれに類するもの）は、図中で図示する際に、一つの要素または特徴と他の要素または特徴との間の関係を説明しやすくするために本明細書で使用されてもよい。空間的関係の用語は、図に描写されている方向に加えて、使用時または動作時に装置の異なる方向を包含することが意図されていると理解されるべきである。例えば、図中の装置をひっくり返した場合、他の要素または特徴の「下方に」または「下に」と説明されている要素は、その後は他の要素または特徴の「上方に」方向付けられることになる。従って、「下方に」という用語は上方および下方の両方の向きを包含する場合がある。装置は、別の方法で（９０度回転して、または他の向きで）向きが決められる場合があり、本明細書で使用される空間的関係の記述語は適宜に解釈される。
【００２１】
本明細書で使用される用語は、様々な実施形態を説明する目的のみのものであり、例示的な実施形態の限定を意図しない。本明細書で使用される単数形「一つの（ａ）」、「一つの（ａｎ）」、および「その（ｔｈｅ）」は複数形も含むことが意図されているが、文脈によって明らかにそうではないことが示される場合は、その限りではない。「含む（ｉｎｃｌｕｄｅｓ）」、「含む（ｉｎｃｌｕｄｉｎｇ）」「備える（ｃｏｍｐｒｉｓｅｓ）」、および「備える（ｃｏｍｐｒｉｓｉｎｇ）」という用語は本明細書で使用される時、述べられた特徴、整数、工程、動作、または要素の存在を特定するが、一つ以上の他の特徴、整数、工程、動作、要素、またはこれらの群の存在または追加を除外しないことがさらに理解されるであろう。
【００２２】
例示的な実施形態は、例示的な実施形態の理想的な実施形態（および中間構造）の概略図である断面図を参照して本明細書で説明される。このように、例えば製造技法または公差の結果としてもたらされた図の形状からの変形が予想される。従って、例示的な実施形態は、本明細書に図示された領域の形状を限定するものとして解釈されるべきでなく、例えば製造の結果としてもたらされる形状の逸脱を含むものである。従って、図に図示された領域は、本質的に概略的なものであり、それらの形状は、装置の領域の実際の形状を図示することを意図せず、例示的な実施形態の範囲を限定することを意図しない。
【００２３】
別の方法で定義されない限り、本明細書で使用されるすべての用語（技術的用語および科学的用語を含む）は、例示的な実施形態が属する当該技術分野の当業者が一般的に理解しているものと同じ意味を有する。用語（一般的に使用されている辞書で定義された用語を含む）は、関連する技術分野の文脈でのそれらの用語の意味と一致する意味を有するものと解釈されるべきであり、理想的なまたは過度に正式な意味で解釈されないが、本明細書で明示的にそのように定義されている場合はその限りではないことがさらに理解されるであろう。
【００２４】
本明細書において「約」または「実質的に」という用語を数値と組み合わせて使用する場合、それに伴う数値が、述べられた数値の前後±１０パーセントの公差を含むということを意図する。さらに、本明細書において百分率に言及する場合、それらの百分率は重量に基づく、すなわち重量百分率であることが意図される。「最大〜まで」という表現は、ゼロから、その表現した上限までの量およびそれらの間にあるすべての値を含む。範囲を特定する時、その範囲はそれらの間にあるすべての値（例えば０．１パーセントずつに異なる値）を含む。
【００２５】
本明細書で使用される「ベイパー形成体」という用語は、使用時にベイパーの形成を促進し、かつｅベイピング装置の動作温度にて熱劣化に対して実質的に抵抗性である任意の適切な公知の化合物または化合物の混合物を説明する。適切なベイパー形成体は、プロピレングリコール、およびグリセロールまたはグリセリンのうちの少なくとも一つなどの多価アルコールの様々な組成物から成る。少なくとも一つの実施形態において、ベイパー形成体はプロピレングリコールである。
【００２６】
図１は、例示的な実施形態によるｅベイピング装置６０の側面図である。図１では、ｅベイピング装置６０は、ねじ継手７４で連結された、または滑り嵌め、スナップ嵌め、戻り止め、クランプおよび留め金、またはこれに類するもののうちの少なくとも一つなどの他の接続構造によって相互に結合された、第一のセクション（またはカートリッジ）７０および第二のセクション７２（または電源セクション７２）を含む。少なくとも一つの例示的な実施形態において、第一のセクションまたはカートリッジ７０は交換可能なカートリッジであってもよく、また第二のセクション７２は再使用可能なセクションであってもよい。別の方法として、第一のセクションまたはカートリッジ７０および第二のセクション７２は、一つの部品として一体的に形成されてもよい。少なくとも一つの実施形態において、第二のセクション７２は、その遠位端２８にＬＥＤを含む。例示的な実施形態において、第一のセクションは、プレベイパー製剤を保持するように構成された、かつ手動で再充填可能なタンク７０でありうるか、またはそれを含んでもよい。
【００２７】
図２は、ｅベイピング装置の例示的な実施形態の断面図である。図２に示すように、第一のセクションまたはカートリッジ７０は、口側端インサート２０、毛細管１８、貯蔵部１４を収容することができる。
【００２８】
例示的な実施形態において、貯蔵部１４は内側管（図示せず）の周りに巻き付けたガーゼを含んでもよい。例えば、貯蔵部１４は、内側に巻き付けたガーゼを囲む外側に巻き付けたガーゼで形成されてもよく、またはこれを含んでもよい。少なくとも一つの例示的な実施形態において、貯蔵部１４は、ばらの粒子、ばらの繊維、または織布繊維もしくは不織布繊維の形態のアルミナセラミックで形成されてもよく、またはこれを含んでもよい。別の方法として、貯蔵部１４は、ばらの繊維を束ねた形態の、綿もしくはガーゼ材料などのセルロース系材料、またはポリエチレンテレフタラートなどのポリマー材料で形成されてもよく、またはこれらを含んでもよい。貯蔵部１４のより詳細な説明を下記に提供する。
【００２９】
第二のセクション７２は、電源１２と、電源１２を制御するように構成された制御回路１１と、吸煙センサー１６とを収容することができる。吸煙センサー１６は、ｅベイピング装置の使用者がｅベイピング装置６０で吸引している時に感知するように構成されており、これは制御回路１１を介して電源１２の動作を引き起こして、貯蔵部１４内に収容されたプレベイパー製剤を加熱し、これによってベイパーを形成する。第二のセクション７２のねじ部分７４は、第一のセクションまたはカートリッジ７０に接続されていない時に、電池充電器に接続して電池または電源セクション１２を充電することができる。
【００３０】
例示的な実施形態において、毛細管１８は、導電性材料から形成され、または導電性材料を含み、従って管１８を通して電流を流すことによって管自体がヒーターとなるように構成されてもよい。毛細管１８は、毛細管１８が経験する動作温度で必要な構造的完全性を維持しながらも、加熱、例えば抵抗加熱が可能であり、プレベイパー製剤と反応しない任意の導電性材料であってもよい。毛細管１８を形成するために適切な材料は、ステンレス鋼、銅、銅合金、フィルム抵抗性材料でコーティングされた多孔性セラミック材料、ニッケルクロム合金、およびこれらの組み合わせのうちの一つ以上である。例えば、毛細管１８はステンレス鋼毛細管１８であり、毛細管１８の長さに沿った直流電流または交流電流の通過のためにこれらに取り付けられたリード線２６を介してヒーターとして機能する。従って、ステンレス鋼毛細管１８は、例えば抵抗加熱によって加熱される。別の方法として、毛細管１８は、例えばガラス管などの非金属管であってもよい。こうした実施形態において、毛細管１８はまた、ガラス管に沿って配置され、かつ加熱される（例えば、抵抗的に加熱される）能力がある導電材料（例えば、ステンレス鋼、ニクロム、またはプラチナワイヤーなど）を含む。ガラス管に沿って配置されている導電材料が加熱される時、毛細管１８内に存在するプレベイパー製剤は、毛細管１８内のプレベイパー製剤を少なくとも部分的に揮発させるのに十分な温度まで加熱される。
【００３１】
少なくとも一つの実施形態において、リード線２６は毛細管１８の金属部分に結合されている。少なくとも一つの実施形態において、一本のリード線２６は毛細管１８の第一の上流部分１０１に連結されていて、また第二のリード線２６は毛細管１８の下流の端部分１０２に連結されている。
【００３２】
動作において、ｅベイピング装置の使用者がｅベイピング装置で吸引する時に、吸煙センサー１６はｅベイピング装置の使用者の吸引によって生じた圧力勾配を検出し、制御回路１１は毛細管１８に電力を供給することによって、貯蔵部１４内に位置するプレベイパー製剤の加熱を制御する。毛細管１８が加熱されると、毛細管１８の加熱部分内に含まれるプレベイパー製剤は揮発されて出口６３から放出され、ここでプレベイパー製剤は拡張し、空気と混合して、混合チャンバー２４０内でベイパーを形成する。
【００３３】
図２に示す通り、貯蔵部１４は、貯蔵部１４内にプレベイパー製剤を維持し、貯蔵部１４が圧迫されて、そこに圧力が適用されると開くように構成された弁４０を含み、ｅベイピング装置の使用者がｅベイピング装置の口側端インサート２０で吸引する時に圧力が生成され、その結果、貯蔵部１４は貯蔵部１４の出口６２を通してプレベイパー製剤を毛細管１８に押し出す。少なくとも一つの実施形態において、弁４０は臨界の最小圧力に達した時に開き、プレベイパー製剤が貯蔵部１４から不注意に分与されることが回避される。少なくとも一つの実施形態において、圧力スイッチ４４を押すのに必要な圧力は十分に高いので、物理的動作または外側の物体の衝突などの外的要因によって圧力スイッチ４４が不注意に押されることによる偶発的な加熱が回避される。
【００３４】
例示的な実施形態の電源１２は、ｅベイピング装置６０の第二のセクション７２内に配置された電池を含むことができる。電源１２は、電圧を印加して貯蔵部１４内に収容されたプレベイパー製剤を揮発するように構成されている。
【００３５】
少なくとも一つの実施形態において、毛細管１８とリード線２６の間の電気的接続は実質的に導電性かつ温度抵抗性であり、一方で毛細管１８は実質的に抵抗性があるので、発熱は接点ではなく主に毛細管１８に沿って生じる。
【００３６】
電源セクションまたは電池１２は再充電可能であってもよく、外部充電装置による電池の充電を可能にする回路を含んでもよい。例示的な実施形態において、回路は充電される時に、ｅベイピング装置の出口を介した所与の回数の吸引のための電力を提供し、その後、回路は外部充電装置に再接続されなければならない可能性がある。
【００３７】
少なくとも一つの実施形態において、ｅベイピング装置６０は、例えばプリント基板上に搭載することができる制御回路１１を含んでもよい。制御回路１１はまた、装置が起動された時に発光するように構成されたヒーター作動灯２７を含んでもよい。少なくとも一つの実施形態において、ヒーター作動灯２７は少なくとも一つのＬＥＤを備え、かつｅベイピング装置６０の遠位端２８にあり、そうなることで、ｅベイピング装置の使用者がｅベイピング装置で吸引する時に、ヒーター作動灯２７は、燃焼する石炭の外観をしたキャップを照らす。さらに、ヒーター作動灯２７は、ｅベイピング装置の使用者に見えるように構成されうる。灯２７はまた、所望する場合に灯２７がベイピング中に点灯しないように、ｅベイピング装置の使用者が所望する時に灯２７を点灯する、消灯する、または点灯および消灯を行うことができるように構成されてもよい。
【００３８】
少なくとも一つの実施形態において、ｅベイピング装置６０は、少なくとも二つの軸から離れた分岐出口２１を有する口側端インサート２０をさらに含み、分岐出口２１は口側端インサート２０の周りに均一に分布され、ｅベイピング装置の動作中、ｅベイピング装置の使用者の口内にベイパーを実質的に均一に分布するようにする。少なくとも一つの実施形態において、口側端インサート２０は、少なくとも二つの分岐出口２１（例えば、３〜８個以上の出口）を含む。少なくとも一つの実施形態において、口側端インサート２０の出口２１は、軸から離れた通路２３の端に位置し、ｅベイピング装置６０の長軸方向に対して外向きの角度を有する（例えば、分岐状）。本明細書で使用される「軸から離れた」という用語は、ｅベイピング装置の長軸方向に対してある角度を有することを意味する。
【００３９】
少なくとも一つの実施形態において、ｅベイピング装置６０は、たばこ由来の製品とほぼ同じサイズである。一部の実施形態において、ｅベイピング装置６０は、約８０ミリメートル〜約１１０ミリメートルの長さ、例えば約８０ミリメートル〜約１００ミリメートルの長さおよび約７ミリメートル〜約１０ミリメートルの直径であってもよい。
【００４０】
ｅベイピング装置６０の外側円筒状ハウジング２２は、任意の適切な材料または複数の材料の組み合わせから形成されてもよく、またはこれを含んでもよい。少なくとも一つの実施形態において、外側円筒状ハウジング２２は、少なくとも部分的に金属で形成されていて、制御回路１１と、電源１２と、吸煙センサー１６とを接続する電気回路の一部である。
【００４１】
図２に示す通り、ｅベイピング装置６０はまた、プレベイパー製剤貯蔵部１４および毛細管１８を収容することができる中間セクション（第三のセクション）７３を含むことができる。中間セクション７３は、第一のセクションまたはカートリッジ７０の上流端でねじ継手７４’に、および第二のセクション７２の下流端でねじ継手７４に嵌合されるように構成されることができる。この例示的な実施形態において、第一のセクションまたはカートリッジ７０は口側端インサート２０を収容し、一方で第二のセクション７２は電源１２と、電源１２を制御するように構成された制御回路１１とを収容する。
【００４２】
図３は、例示的な実施形態によるｅベイピング装置の断面図である。少なくとも一つの実施形態において、毛細管１８をクリーニングする必要性を回避するように、第一のセクションまたはカートリッジ７０は交換可能である。少なくとも一つの実施形態において、第一のセクションまたはカートリッジ７０と、第二のセクション７２とを、ねじ接続なしで一体として形成されて、使い捨て可能なｅベイピング装置を形成してもよい。
【００４３】
図３に示す通り、他の例示的な実施形態において、弁４０は二方弁とすることができ、貯蔵部１４は加圧することができる。例えば、貯蔵部１４は、貯蔵部１４に一定の圧力を印加するように構成された加圧機構４０５を用いて加圧することができる。そのため、貯蔵部１４内に収容されたプレベイパー製剤の加熱によって形成されたベイパーの放出が促進される。貯蔵部１４に対する圧力が軽減されると弁４０は閉じ、加熱された毛細管１８は、弁４０の下流に残留しているプレベイパー製剤があれば排出する。
【００４４】
図４は、ｅベイピング装置の別の例示的な実施形態の長軸方向の断面図である。図４では、ｅベイピング装置６０は、上流シール１５内に中央空気通路２４を含むことができる。中央空気通路２４は内側管６５に対して開く。さらに、ｅベイピング装置６０は、プレベイパー製剤を貯蔵するよう構成された貯蔵部１４を含む。貯蔵部１４は、プレベイパー製剤と、随意に貯蔵媒体２５（中にプレベイパー製剤を貯蔵するように構成されたガーゼなど）とを含む。一実施形態において、貯蔵部１４は外側管６と内側管６５の間の外側環状部の中に収容されている。貯蔵部１４からのプレベイパー製剤の漏れを防止するために、環状部は上流端でシール１５によって密封されていて、下流端でストッパー１０によって密封されている。ヒーターが起動された時、芯２２０の中央部分内に存在するプレベイパー製剤が気化されてベイパーを形成するように、ヒーター１９は芯２２０の中央部分を少なくとも部分的に囲む。ヒーター１９は、間隙を介した二本のリード線２６によって電池１２に接続されている。ｅベイピング装置６０は、少なくとも二つの出口２１を有する口側端インサート２０をさらに含む。口側端インサート２０は、内側管６５の内部と、ストッパー１０を通して延びる中央通路６４とを介して中央空気通路２４と流体連通している。
【００４５】
ｅベイピング装置６０は、シール１５内の中央空気通路２４の下流端８２で不浸透性プラグ３０を備える気流ダイバーターを含んでもよい。少なくとも一つの例示的な実施形態において、中央空気通路２４はシール１５内で軸方向に延びる中央通路であり、シール１５は外側管６と内側管６５の間の環状部の上流端を密封する。半径方向空気チャネル３２は、中央通路２０から内側管６５に向かって外側に空気を方向付ける。動作において、ｅベイピング装置の使用者がｅベイピング装置で吸引する時に、吸煙センサー１６はｅベイピング装置の使用者の吸引によって生じた圧力勾配を検出し、結果として制御回路１１は、ヒーター１９に電力を供給することによって、貯蔵部１４内に位置するプレベイパー製剤の加熱を制御する。
【００４６】
図５Ａ〜５Ｄは、少なくとも一つの例示的な実施形態による、ｅベイピング装置の金属部分の内側表面上に保護コーティングを堆積させる方法を図示するフローチャートである。図５Ａにおいて、方法はＳ１０で開始し、表面を腐食から保護するように構成されたコーティング混合物を調製する。いくつかの例示的な実施形態では、コーティング混合物を調製することは、第一のポリマーを溶解することによって第一の混合物を調製すること、第二のポリマーを溶解することによって第二の混合物を調製すること、およびシランを溶解することによって第三の混合物を調製することを含む。
【００４７】
いくつかの例示的な実施形態では、第一の混合物を調製することは、ポリマーを約１〜約５重量パーセントの濃度で水中に溶解すること、酢酸を添加して、第一の混合物のｐＨを６以下に調節すること、および第一の混合物を摂氏約５０度〜摂氏約７０度に加熱した後室温で冷却することを含む。いくつかの例示的な実施形態において、方法はさらに、約１０部のポリマー対１部のフィラーの重量比でフィラーを添加することを含む。いくつかの例示的な実施形態において、フィラーは、例えば、低ｐＨで安定している市販の分散液などのコロイド分散液中のシリカを含みうる。シリカ分散液は、乾燥質量基準で約０．１重量パーセント〜約３０重量パーセントの処理溶液であってもよく、例えば２０パーセント未満であってもよい。コロイダルシリカ分散液は、１ナノメートル〜１００ナノメートルの範囲のバラバラのシリカ粒子の分散体であってもよい。さらに、フィラーは、０．１パーセント〜３０パーセント、例えば２０パーセント未満の濃度のグラフェン酸化物の固体粒子、ＴｉＯ2、粘土、ＺｒＯ2等を含有しうる。
【００４８】
いくつかの例示的な実施形態では、ポリマーはキトサンであるか、またはキトサンを含む。いくつかの例示的な実施形態では、ｐＨは、約４〜約５の範囲である。
【００４９】
いくつかの例示的な実施形態では、フィラーは、約１００部のポリマー対１部のフィラーの重量比で添加される。
【００５０】
いくつかの例示的な実施形態では、第二の混合物を調製することは、約３０パーセント〜約４０パーセントの粒子分散液を含む水分散液中に陽イオン性ポリマーを溶解することを含む。粒子分散液は、固体ポリマー粒子、グラフェン酸化物粒子およびコロイダルシリカ粒子のうちの少なくとも一つを含みうる。フィラーは、約１０部のポリマー対１部のフィラーの重量比で、または約１００部のポリマー対１部のフィラーの重量比で添加されうる。
【００５１】
いくつかの例示的な実施形態では、第三の混合物を調製することは、溶媒を約５重量パーセント〜約２０重量パーセントのシランと混合すること、ｐＨを調節するために酢酸を添加して加水分解シランを安定化させること、および撹拌を介して第三の混合物を室温で約１０分〜約１時間混合することを含む。溶媒は、水、または代替的にメタノールを含みうる。シランは、オルトケイ酸テトラエチル（ＴＥＯＳ）および１，２−ビス（トリエトキシシリル）エタン（ＢＴＳＥ）のうちの少なくとも一つを含みうる。
【００５２】
いくつかの例示的な実施形態では、コーティング混合物を調製することは、第一の混合物と第三の混合物を約６対１の比で組み合わせること、フィラーを添加する工程なしに、第一の混合物と第三の混合物を約６対１の比で組み合わせること、第二の混合物と第三の混合物を約６対１の比で組み合わせること、またはフィラーを添加する工程なしに、第二の混合物と第三の混合物を約６対１の比で組み合わせることを含む。
【００５３】
例示的な実施形態において、コーティング混合物は幾つかの部分を含む。例えば、コーティング混合物は、最大５個の異なる部品を含む。コーティング混合物は、水およびメタノールのうちの少なくとも一つを含む第一の部分を含む。第二の部品は、例えば、酢酸などのｐＨを制御する有機酸を含む。プレベイパー製剤中に存在する一つ以上の酸は、少なくとも摂氏約１００度の沸点を有してもよい。例えば、一つ以上の酸は、摂氏約１００度〜摂氏約３００度、または摂氏約１５０度〜摂氏約２５０度（例えば、摂氏約１６０度〜摂氏約２４０度、摂氏約１７０度〜摂氏約２３０度、摂氏約１８０度〜摂氏約２２０度、または摂氏約１９０度〜摂氏約２１０度）の範囲の沸点を有してもよい。少なくとも一つの例示的な実施形態によると、コーティング内に存在する一つ以上の酸としては、ピルビン酸、ギ酸、シュウ酸、グリコール酸、酢酸、イソ吉草酸、吉草酸、プロピオン酸、オクタン酸、乳酸、レブリン酸、ソルビン酸、リンゴ酸、酒石酸、コハク酸、クエン酸、安息香酸、オレイン酸、アコニット酸、酪酸、ケイ皮酸、デカン酸、３，７−ジメチル−６−オクテン酸、１−グルタミン酸、ヘプタン酸、ヘキサン酸、３−ヘキサン酸、トランス−２−ヘキサン酸、イソ酪酸、ラウリン酸、２−メチル酪酸、２−メチル吉草酸、ミリスチン酸、ノナン酸、パルミチン酸、４−ペンテン酸、フェニル酢酸、３−フェニルプロピオン酸、塩酸、リン酸、硫酸、およびこれらの組み合わせのうちの一つ以上が挙げられうる。
【００５４】
例示的な実施形態では、コーティング混合物は、有機ポリマーを含む第三の部分を含む。例えば、第三の部分には、キトサンなどの直鎖ポリサッカリド、またはコーティング混合物のその他の成分を架橋または水素結合するためのヒドロキシル基およびアミン基などの複数の反応部位を含むその他の有機ポリマーを含む。有機ポリマーは溶液中にあってもよく、または陽イオン性水性分散液の形態であってもよい。また、エポキシ、ポリウレタン、ポリエステル、ポリアクリレートなどのその他の有機ポリマーもコーティングの陽イオン性水分散液として使用されうる。例示的な実施形態では、キトサン、修飾澱粉または天然ガムなどの天然ポリマー、または別のバイオポリマーは、それらが生体適合性かつ無毒性であるため有利である。コーティング内の合計固体で表現されるポリマー濃度は、コーティング溶液の約０．５重量パーセント〜約４０重量パーセントの範囲でありうる。
【００５５】
例示的な実施形態では、コーティング混合物は、例えば、コロイダル分散液中のシリカなどのフィラーを含む第四の部分を含む。例えば、シリカは、乾燥質量基準でコーティング溶液の約０．１重量パーセント〜約３０重量パーセントの低濃度で安定している市販のシリカ分散液であってもよく、またはそれを含んでもよい。例えば、シリカ濃度は約２０パーセント以下であってもよい。第四の部分は、約１ナノメートル〜約１００ナノメートルの範囲のばらばらのシリカ粒子の分散液であるコロイダルシリカ分散液を含みうる。例示的な実施形態において、第四の部分は、約０．１パーセント〜約３０パーセントの濃度、例えば約２０パーセント以下の濃度の固体グラフェン酸化物、ＴｉＯ2、粘土、ＺｒＯ2、ＺｒＯ2−Ｙ2Ｏ3、ＣｅＯ2、Ａｌ2Ｏ3などを含みうる。
【００５６】
例示的な実施形態では、コーティング混合物は、水溶性シランを含む第五の部分を含む。例えば、オルトケイ酸テトラエチル（ＴＥＯＳ）、オルトケイ酸テトラメチル（ＴＭＯＳ）、３−（２−アミノエチルアミノ）プロピルジメトキシメチルシラン（ＡＥＡＰＳ）、（３−グリシドキシプロピル）メチルジエトキシシラン（ＧＰＴＭＳ）、（３−アミノプロピル）トリエトキシシラン（ＡＰＴＥＳ）、ビス−１，２−（トリエトキシシリル）エタン（ＢＴＳＥ）およびポリ（メタクリル酸メチル）（ＰＭＭＡ）などの複数のシランがコーティング中に使用されてもよく、これらは一般的に、望ましい反応およびコーティングのその他の構成要素との期待される適合性を提供する。例えば、シラン濃度は、コーティングの約０．１重量パーセント〜約１重量パーセントでありうる。
【００５７】
例示的な実施形態において、ｅベイピング装置の一部分の表面上に保護コーティングを形成する方法は、幾つかの混合物を調製することを含みうる。例えば、方法の例示的な実施形態は、三つの混合物、Ａ、ＢおよびＣを調製することを含む。
【００５８】
混合物Ａは、約１重量パーセント〜約５重量パーセントの濃度の有機ポリマー（例えば、キトサンなど）を溶媒（水またはメタノールなど）中に溶解することによって調製されうる。例えば、酢酸などの有機酸を使用して、ｐＨを約６未満、例えば約４〜５の範囲に調節しうる。方法はさらに、溶解を促進するために摂氏約５０度〜摂氏約７０度に混合物を加熱した後、混合物を室温まで冷却することを含みうる。随意に、フィラーは、（乾燥基準で）約１０の有機ポリマー対フィラーの重量比で有機ポリマーに添加されてもよい（１０部のポリマー対１部のポリマー）。一部のフィラーについては、比を約１００／１まで減少させて、加工可能な粘性を生成しうる。
【００５９】
混合物Ｂは、約３０パーセント〜約４０パーセントの固体を有する陽イオン性ポリマー水分散液を調製することによって調製されうる。随意に、フィラーは、（乾燥基準で）約１０の有機ポリマー対フィラーの重量比で有機ポリマーに添加されてもよい（１０部のポリマー対１部のポリマー）。一部のフィラーについては、比を約１００／１まで減少させて、加工可能な粘性を生成しうる。
【００６０】
混合物Ｃは、例えば、ＴＥＯＳまたはＢＴＳＥなどの機能的または非機能的シランを含む溶媒溶液（水またはメタノール）を調製することによって調製されうる。酢酸を添加して、加水分解シランの安定性を促進する範囲にｐＨを調節してもよい。また、混合物は、約５重量パーセント〜約２０重量パーセントまでのシランを含み、室温で約１０分〜約１時間攪拌することによって混合されてもよい。
【００６１】
ｅベイピング装置の一部分の表面上に保護コーティングを形成する方法の例示的な実施形態は、上記混合物を使用してコーティングを形成する一つ以上の処理を含む。例えば、第一の処理は、約６：１のＣ：Ａ重量比で上述した混合物Ａと混合物Ｃを組み合わせることを含みうる。例示的な第二の処理は、フィラーを用いずに、約６：１のＡ：Ｃ重量比で混合物Ａと混合物Ｃを組み合わせることを含みうる。例示的な第三の処理の例は、約６：１のＢ：Ｃ重量比で混合物Ｂと混合物Ｃを組み合わせることを含みうる。例示的な第四の処理の例は、フィラーを用いずに、約６：１のＢ：Ｃ重量比で混合物Ａと混合物Ｃを組み合わせることを含みうる。
【００６２】
いくつかの例示的な実施形態では、方法はＳ１００へと続き、ここでコーティングが電着を介して実施される場合、方法は、Ｓ１１０において、電着容器または電着浴にコーティング混合物を充填することを含みうるが、電着容器は陽極および陰極を含む。Ｓ１２０において、陰極は、金属製ｅベイピング装置部分であるか、またはそれを含む。Ｓ１３０において、方法は、陽極および陰極に蒸着電圧を印加して、ｅベイピング装置部分の表面上にコーティングフィルムを堆積させることを含む。いくつかの例示的な実施形態では、コーティングフィルムを堆積させることは、陽極と陰極との間に電着電圧を印加することを含み、電圧は、数秒〜１０分の範囲の期間、例えば、２〜５分間の、約１ボルト〜約５０ボルトでありうる。いくつかの例示的な実施形態では、コーティングフィルムを堆積させることは、陽極と陰極との間に、約３アンペア未満、または例えば約５ミリアンペア〜約２００ミリアンペアの電着電流を印加することを含む。結果として得られるコーティングの厚さは、１マイクロメートル未満〜数十マイクロメートルとしうる。
【００６３】
いくつかの例示的な実施形態では、方法はさらに、Ｓ１４０において、電着浴からｅベイピング装置を取り出し、ｅベイピング装置部分を溶媒または水で洗浄し、そしてｅベイピング装置部分を乾燥させることを含む。例えば、乾燥は、摂氏約５０度〜摂氏約２００度の温度で約１分〜約３０分の間実施されうる。
【００６４】
いくつかの例示的な実施形態では、Ｓ２００において、コーティングが浸漬を介して実施される場合、方法は、Ｓ２１０で浸漬浴にコーティング混合物を充填すること、Ｓ２２０でｅベイピング装置部分を浸漬浴内に浸漬すること、Ｓ２３０でｅベイピング装置部分を浸漬浴から取り出すこと、そしてＳ２４０で残留物のｅベイピング装置部分を洗浄してｅベイピング装置部分を乾燥させることを含む。
【００６５】
いくつかの例示的な実施形態では、Ｓ３００において、コーティングが吹き付けを介して実施される場合、コーティングは、Ｓ３１０で吹き付け装置にコーティング混合物を充填すること、Ｓ３２０でｅベイピング装置部分にコーティング混合物を充填すること、およびＳ３３０で残留物のイーベイパー装置部分を洗浄してｅベイピング装置部分を乾燥させることを含む。
【００６６】
いくつかの例示的な実施形態では、Ｓ４００において、コーティングが蒸着を介して実施される場合、コーティングは、Ｓ４１０でｅベイピング装置部分の表面を洗浄すること、Ｓ４２０でｅベイピング装置部分の表面上に中間接着層を堆積させることを含む。中間接着層を堆積させることは、約０．０５体積パーセント〜約５体積パーセントのシラン溶液を含む溶液中にｅベイピング装置部分を浸漬することを含む。シラン溶液は、約５０パーセントの水および約５０パーセントのイソプロパノール混合物、または約２パーセント〜約１０パーセントのメタノール系ＢＴＳＥを含む。中間接着層は、シラン、カルボン酸または一つ以上のポリマーを含有する無水物基を含みうる。また、方法は、Ｓ４３０において、蒸着を実施してｅベイピング装置部分の表面上にコーティングを堆積させることも含みうる。コーティングはパリレンを含んでもよく、そして、化学蒸着および物理蒸着のうちの一つであってもよい、蒸着を実施することは、パリレンを摂氏約６００度以上で加熱して、パリレン二量体を単量体に熱分解し、そしてパリレン単量体を室温でｅベイピング装置部分の金属部分上に堆積させることを含む。例えば、中間接着層の厚さは、約０．１マイクロメートル〜約５マイクロメートルであってもよく、またパリレンの厚さは約０．０５マイクロメートル〜約２マイクロメートルであってもよい。また、方法は、Ｓ４４０において、蒸気脱脂洗浄、超音波洗浄、および機械洗浄のうちの少なくとも一つを介してｅベイピング装置部分を洗浄すること、ならびにｅベイピング装置部分を乾燥させることを含みうる。
【００６７】
例示的な実施形態が説明されているため、これらは多くの方法で変化しうることが明らかであろう。こうした変化は、例示的な実施形態の意図される範囲を逸脱するものと見なされず、当業者にとって明らかであろうすべての修正は、以下の請求項の範囲内に含まれることが意図されている。
【図１】
2020524091.tif 000003
【図２】
2020524091.tif 000004
【図３】
2020524091.tif 000005
【図４】
2020524091.tif 000006
【図５Ａ】
2020524091.tif 000007
【図５Ｂ】
2020524091.tif 000008
【図５Ｃ】
2020524091.tif 000009
【図５Ｄ】
2020524091.tif 000010
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
ｅベイピング装置部分の表面を腐食から保護する方法であって、前記方法が、
前記表面を腐食から保護するように構成されたコーティング混合物を調製することと、
前記表面を前記コーティング混合物でコーティングして前記表面上に保護コーティングを形成することと、を含み、
前記コーティングが、電着、浸漬、吹き付け、および蒸着のうちの一つを介して実施され、
前記コーティング混合物がシランおよびポリマーを含む、方法。
【請求項２】
前記コーティング混合物を前記調製することが、
第一のポリマーを溶解することによって第一の混合物を調製することと、
第二のポリマーを溶解することによって第二の混合物を調製することと、
シランを溶解することによって第三の混合物を調製することと、を含む、請求項１に記載の方法。
【請求項３】
前記第一の混合物を前記調製することが、
約１重量パーセント〜約５重量パーセントの濃度で前記第一のポリマーを水中に溶解することと、
酢酸を添加して、前記第一の混合物のｐＨを６以下に調節することと、
前記第一の混合物を摂氏約５０度〜摂氏約７０度に加熱することと、を含む、請求項２に記載の方法。
【請求項４】
約１０部の前記第一のポリマー対１部のフィラーの重量比でフィラーを添加すること、および、  約１００部の第一のポリマー対１部のフィラーの重量比でフィラーを添加することのうちの一つをさらに含む、請求項３に記載の方法。
【請求項５】
前記第一のポリマーがキトサンを含む、請求項３または４に記載の方法。
【請求項６】
前記第一の混合物のｐＨが約４〜約５の範囲内である、請求項３または４に記載の方法。
【請求項７】
前記第二の混合物を前記調製することが、
前記第二のポリマーを、約３０重量パーセント〜約４０重量パーセントの粒子状分散液を含む粒子分散液中に溶解することを含み、前記第二のポリマーが陽イオンポリマーである、請求項２〜６のいずれかに記載の方法。
【請求項８】
前記粒子分散液が、固体ポリマー粒子、グラフェン酸化物粒子およびコロイダルシリカ粒子のうちの少なくとも一つを含む、請求項７に記載の方法。
【請求項９】
約１０部の第二のポリマー対１部のフィラーの重量比でフィラーを添加すること、および、
約１００部の第二のポリマー対１部のフィラーの重量比でフィラーを添加することのうちの一つをさらに含む、請求項７または８に記載の方法。
【請求項１０】
第三の混合物を調製することが、
溶媒をシランの約５重量パーセント〜約２０重量パーセントでシランと混合することと、
酢酸を添加してｐＨを調節し、加水分解シランを安定化させることと、
前記第三の混合物を、室温で約１０分〜約１時間攪拌して混合することと、含む、請求項２〜９のいずれかに記載の方法。
【請求項１１】
前記溶媒が水およびメタノールのうちの一つを含む、請求項１０に記載の方法。
【請求項１２】
前記シランがＴＥＯＳおよびＢＴＳＥのうちの少なくとも一つを含む、請求項１０または１１に記載の方法。
【請求項１３】
前記コーティング混合物を前記調製することが、
前記第一の混合物と前記第三の混合物を約６対１の比で組み合わせることを含む、請求項２〜１２のいずれかに記載の方法。
【請求項１４】
前記コーティング混合物を前記調製することが、
前記第二の混合物と前記第三の混合物を約６対１の比で組み合わせることを含む、請求項２〜１３のいずれかに記載の方法。
【請求項１５】
前記コーティングが電着を介して実施される場合に、前記表面を前記コーティングすることが、
電着容器に前記コーティング混合物を充填することであって、前記電着容器が陽極および陰極を含む、充填することと、
前記陰極を前記ｅベイピング装置部分と接続することと、
前記ｅベイピング装置部分の表面上に前記コーティングフィルムを堆積させることと、を含む、請求項１〜１４のいずれかに記載の方法。
【請求項１６】
前記コーティングフィルムを前記堆積させることが、
前記陽極と前記陰極との間に約１ボルト〜約５０ボルトの電着電圧を印加することを含む、請求項１５に記載の方法。
【請求項１７】
前記コーティングフィルムを前記堆積させることが、
前記陽極と前記陰極との間に約３アンペア未満の電着電流を印加することを含む、請求項１５または１６に記載の方法。
【請求項１８】
前記電着電流が約５ミリアンペア〜約２００ミリアンペアである、請求項１７に記載の方法。
【請求項１９】
前記ｅベイピング装置部分を前記電着容器から取り出すことと、
前記ｅベイピング装置部分を洗浄することと、
前記ｅベイピング装置部分を乾燥させることと、を含む、請求項１５〜１８のいずれかに記載の方法。
【請求項２０】
前記ｅベイピング装置部分を前記乾燥させることが、摂氏約５０度〜摂氏約２００度の温度で約１分〜約３０分の時間にわたって実施される、請求項１９に記載の方法。
【請求項２１】
前記コーティングが浸漬を介して実施される場合に、前記表面を前記コーティングすることが、
浸漬浴に前記コーティング混合物を充填することと、
前記ｅベイピング装置部分を前記浸漬浴内に浸漬することと、
前記ｅベイピング装置部分を前記浸漬浴から取り出すことと、
前記ｅベイピング装置部分を洗浄することと、を含む、請求項１〜１４のいずれかに記載の方法。
【請求項２２】
前記コーティングが吹き付けを介して実施される場合に、前記表面をコーティングすることが、
吹き付け装置に前記コーティング混合物を充填することと、
前記ｅベイピング装置部分に前記コーティング混合物を吹き付けることと、
前記ｅベイピング装置部分を洗浄することと、を含む、請求項１〜１４のいずれかに記載の方法。
【請求項２３】
ｅベイピング装置の表面を腐食から保護する方法であって、前記方法が、
前記ｅベイピング装置部分の前記表面を洗浄することと、
前記ｅベイピング装置部分の前記表面上に中間接着層を堆積させることであって、前記中間接着層がシラン、カルボン酸、および無水物基を含有する一つ以上のポリマーを含む、堆積させることと、
前記ｅベイピング装置部分の前記表面上にコーティングを堆積する蒸着を実施することと、を含む、方法。
【請求項２４】
前記洗浄することが、
ｅベイピング装置部分を蒸気脱脂洗浄、超音波洗浄、および機械洗浄することのうちの一つと、
前記ｅベイピング装置部分を乾燥させることと、を含む、請求項２３に記載の方法。
【請求項２５】
前記堆積することが、約０．０５体積パーセント〜約５体積パーセントのシラン溶液を含む溶液中に前記ｅベイピング装置部分を浸漬することを含む、請求項２３または２４に記載の方法。
【請求項２６】
前記シラン溶液が、
約５０パーセントの水および約５０パーセントのイソプロパノール混合物、および、
約２パーセント〜約１０パーセントのメタノール系ＢＴＳＥのうちの一つを含む、請求項２５に記載の方法。
【請求項２７】
前記コーティングがパリレンを含む、請求項２３〜２６のいずれかに記載の方法。
【請求項２８】
前記蒸着を実施することが、
摂氏約６００度以上の温度でパリレンを加熱し、パリレン二量体を単量体に熱分解することと、
前記ｅベイピング装置部分の金属部分上に室温で前記パリレン単量体を堆積させることと、を含む、請求項２７に記載の方法。
【請求項２９】
前記パリレンの厚さが約０．０５マイクロメートル〜約２マイクロメートルである、請求項２７または２８に記載の方法。
【請求項３０】
前記蒸着を実施することが、化学蒸着および物理蒸着のうちの一つを実施することを含む、請求項２３〜２９のいずれかに記載の方法。
【請求項３１】
前記中間接着層の厚さが約０．１マイクロメートル〜約５マイクロメートルである、請求項２３〜２９のいずれかに記載の方法。
【国際調査報告】
2020524091.tif 000011
2020524091.tif 000012
2020524091.tif 000013